Стекло
GLASS

Изобретение относится к технологии силикатов и касается составов хрустальных стекол, которые могут быть использованы для изготовления сортовой посуды.
2
2
2
2
3
2
3
Известно стекло, содержащее следующие компоненты, мас.%: SiO 57,0-58,0; NaO 1,0-3,0; KO 14,0-16,0; ZnO 1,0-2,0; BaO 20,0-21,0; SbO 0,5-0,6; ErO 0,02-0,08; SrO 1,0-4,0 [1].
Задачей изобретения является повышение коэффициента преломления стекла, снижение его себестоимости.
2
2
2
2
3
2
2
2
2
3
Технический результат достигается тем, что стекло, включающее SiO, NaO, KO, ZnO, BaO, SbO, SrO, дополнительно содержит CaO при следующем соотношении компонентов, мас.%: SiO 60,0-62,0; NaO 0,8-1,5; KO 12,0-12,5; ZnO 1,5-2,1; BaO 11,0-11,2; SbO 1,8-2,0; SrO 1,0-4,0; CaO 8,0-8,5.
В таблице приведены составы стекла.
Стекло может быть сварено в печах любой конструкции в окислительной среде при температуре ~1470°С.
Источники информации
1. SU 962228, С03С 3/078, 1980.